(57)【特許請求の範囲】
【請求項１】
熱可塑性ポリマーアロイ組成物であって、
（ａ）ポリプロピレンを１０−４０重量％、
（ｂ）エチレン含有量が６０−８０重量％の未架橋エチレンプロピレンコポリマーゴムを１５−５０重量％、
（ｃ）エチレンとα，β−不飽和Ｃ3−Ｃ8カルボン酸のアイオノマーコポリマーを１０−５０重量％、
（ｄ）エチレンとアクリル酸グリシジルもしくはメタアクリル酸グリシジルのコポリマーを０．１−５重量％、
（ｅ）α，β−不飽和カルボン酸もしくはそれの無水物が０．０１−５重量％グラフト化しているポリプロピレンを０．１−１０重量％、および
（ｆ）（ｉ）該エチレンプロピレンゴム用架橋剤、（ｉｉ）エポキシド基とカルボン酸もしくは無水物基を反応させるための触媒、または（ｉ）と（ｉｉ）の両方である作用剤を０．０１−１．０重量％、
含有するブレンド物を含む組成物。
【請求項２】
請求項１記載の組成物から作られた熱成形品。
【発明の詳細な説明】
【０００１】
本発明は、熱成形可能（ｔｈｅｒｍｏｆｏｒｍａｂｌｅ）な熱可塑性ポリマーアロイ（ａｌｌｏｙ）組成物および上記組成物から作られた熱成形品に関する。
【０００２】
例えばビデオテープのケース、食品包装および飲料用容器などを含む熱成形品の製造でポリ塩化ビニル（ＰＶＣ）樹脂のフィルムおよび積層物が長年に渡って用いられてきた。自動車分野でも、自動車内装用被覆材、例えば計器板の外皮（ｉｎｓｔｒｕｍｅｎｔ  ｐａｎｅｌ  ｓｋｉｎｓ）、ドアパネル、ルーフライナーおよびシートカバーなどの製造でＰＶＣが広範に用いられてきた。そのような用途でＰＶＣを用いると、性能は充分であっても、それを使用することに本質的に関連した特定の欠点が生じる。特に、上記樹脂に柔らかな表面質感を与えることに加えてそれの柔軟性および低温特性を向上させようとするには可塑剤を多量に添加する必要がある。しかしながら、自動車の内装は駐車中に高い温度を受ける結果として可塑剤がＰＶＣフィルムの表面に移行することでＰＶＣ被覆材が脆くなる傾向がある。加うるに、可塑剤の膜が自動車の内装表面、特に窓の内側表面に徐々に付着する。
【０００３】
ＰＶＣの使用に関して、より最近になって認識されるようになってきた欠点は、その樹脂の処分および再利用が困難なことに関する。焼却を行うと結果として塩化水素と重金属残渣がかなりの量で生じる。加うるに、この樹脂は自動車の製造で用いられる他のプラスチックに相溶せず、それによって再利用操作中に問題が生じる。
【０００４】
本技術分野では、良好な高温特性を有していてハロゲンを含まない熱可塑性アロイ組成物、例えば米国特許第４，８７１，８１０号に開示されているポリオレフィン／アイオノマーブレンド物、または米国特許第４，９６８，７５２号に開示されているエチレンコポリマーアイオノマーとオレフィン／エポキシコポリマーの反応生成物と部分架橋エチレン／α−オレフィンコポリマーのブレンド物などが知られている。しかしながら、そのような組成物は柔らかさまたは耐かき傷性が不足している。
【０００５】
米国特許第５，２０６，２９４号に記述されているように、ポリプロピレン、エチレンコポリマーアイオノマー樹脂、エチレン／アクリル酸グリシジルもしくはメタアクリル酸グリシジルコポリマーおよび未架橋エチレンプロピレンゴムを含有させたブレンド物を含む組成物を用いることで、従来技術の組成物が有する欠点が大きく克服された。そのようなブレンド物は大部分の用途に適切であることが確認されていて良好な熱成形性と目保持（ｇｒａｉｎ  ｒｅｔｅｎｔｉｏｎ）を有することを特徴とする。しかしながら、特にエンボス加工（ｅｍｂｏｓｓｉｎｇ）を実施する時に深延伸比（ｄｅｅｐ−ｄｒａｗ  ｒａｔｉｏｓ）を持たせた製品の熱成形性を向上させることが望まれている。この場合にはまた目保持を良好にすることも求められている。熱成形前にはエンボス加工の深さをより深くしそして熱成形後には絶対的な深さ（目保持）をより深くすることが望まれている。
【０００６】
【発明の要約】
本発明に従って熱可塑性アロイ組成物を提供し、この組成物に、
（ａ）ポリプロピレンを１０−４０重量％、
（ｂ）エチレン含有量が６０−８０重量％の未架橋エチレンプロピレンコポリマーゴムを１５−５０重量％、
（ｃ）エチレンとα，β−不飽和Ｃ3−Ｃ8カルボン酸のアイオノマー（ｉｏｎｏｍｅｒｉｃ）コポリマーを１０−５０重量％、
（ｄ）エチレンとアクリル酸グリシジルもしくはメタアクリル酸グリシジルのコポリマーを０．１−５重量％、
（ｅ）α，β−不飽和カルボン酸もしくはそれの無水物が０．０１−５重量％グラフト化している（ｇｒａｆｔｅｄ）ポリプロピレンを０．１−１０重量％、
（ｆ）（ｉ）該エチレンプロピレンゴム用架橋剤、（ｉｉ）エポキシド基とカルボン酸もしくは無水物基を反応させるための触媒または（ｉｉｉ）（ｉ）と（ｉｉ）の両方である作用剤を０．０１−１．０重量％、および任意に
（ｇ）任意にα，β−不飽和カルボン酸もしくはそれの無水物が０．０１−３重量％グラフト化していてもよくて８０−１３０℃の範囲の融点を示すポリ−α−オレフィンを０．１−３０重量％、
含有するブレンド物を含める。
【０００７】
上記組成物は優れた高温および低温特性、耐かき傷性、柔らかさおよび深延伸性を示す。本発明はまた上記組成物から熱成形された製品、特に計器板の外皮にも向けたものである。
【０００８】
【発明の詳細な記述】
本発明のアロイ組成物に含めるポリプロピレン成分は結晶性ポリプロピレンから成り、これに、ホモポリマーに加えて、高級α−オレフィン類、例えば炭素原子を３−８個含むα−オレフィン類、例えばブテン、オクテンなども少量、通常は１５重量パーセント以下の量で含むポリマー類を包含させることを意図する。本発明で用いるに有用なポリプロピレンポリマー類は、２．１６キログラム（ｋｇ）の重りを用いて２３０℃で測定して約１−４００グラム／１０分（ｇ／１０分）の範囲のメルトインデックスを示し、そしてこれを本アロイ組成物に１０−４０重量パーセント、好適には１０−２５重量パーセントの量で存在させる。
【０００９】
本熱可塑性ポリマーアロイには未架橋のエチレンプロピレンコポリマーゴム、好適にはエチレン／プロピレンと非共役ジエンのコポリマー（ＥＰＤＭ）を約１５−５０重量パーセント、好適には２５−４５重量パーセント含有させる。上記非共役ジエンは炭素原子を６−２２個含んでいてもよく、容易に重合し得る二重結合を少なくとも１個有する。上記未架橋エチレン／プロピレンコポリマーゴムはエチレンを約６０−８０重量パーセント、通常は約６５−７５重量パーセント含む。非共役ジエンの量は一般に約１−７重量パーセント、通常は２−５重量パーセントである。このエチレン／プロピレンコポリマーゴムは好適にはＥＰＤＭコポリマーである。特に好適なＥＰＤＭコポリマー類は、エチレン／プロピレン／１，４−ヘキサジエン、エチレン／プロピレン／ジシクロペンタジエン、エチレン／プロピレン／ノルボルネン、エチレン／プロピレン／メチレン−２−ノルボルネン、およびエチレン／プロピレン／１，４−ヘキサジエン／ノルボルナジエンのコポリマー類である。このエチレンプロピレンコポリマーゴムが未架橋であることが重要である、と言うのは、そのようにすると本ポリマーアロイの耐かき傷性が向上するからである。
【００１０】
本アロイ組成物にはまたエチレンとα，β不飽和Ｃ3−Ｃ8カルボン酸と任意に少なくとも１種の軟化用（ｓｏｆｔｅｎｉｎｇ）コモノマー（これはエチレンと共重合し得る）から作られたイオン性コポリマーを１０−５０重量パーセント、好適には１０−３５重量パーセント含める。アクリル酸およびメタアクリル酸が好適な酸コモノマー類である。上記軟化用コモノマーはアクリル酸ｎ−プロピル、ｎ−ブチル、ｎ−オクチル、２−エチルヘキシルおよび２−メトキシエチルから成る群から選択されるアクリル酸アルキルであってもよい。好適なアクリル酸アルキルはアクリル酸ｎ−ブチル、２−エチルヘキシルおよび２−メトキシエチルである。この軟化用コモノマーはまたｎ−ブチル、ｎ−ヘキシル、２−エチルヘキシルおよび２−メトキシエチル−ビニルエーテルから成る群から選択されるアルキルビニルエーテルであってもよい。好適なアルキルビニルエーテルはｎ−ブチルビニルエーテルおよびｎ−ヘキシルビニルエーテルである。元素周期律表のＩａ、Ｉｂ、ＩＩａ、ＩＩＩａ、ＩＶａ、ＶＩｂおよびＶＩＩＩ族から選択される金属、例えばナトリウム、カリウム、亜鉛、カルシウム、マグネシウム、リチウム、アルミニウム、ニッケルおよびクロムなどのイオンを用いて上記コポリマーを約１０から７０％中和する。好適には、上記コポリマーが有するカルボン酸基の約３５から約７０％をナトリウム、カリウム、亜鉛、カルシウムおよびマグネシウムから成る群から選択される金属のイオンで中和することでイオン化させる。
【００１１】
本熱可塑性ポリマーアロイにはエチレン／アクリル酸グリシジルまたはエチレン／メタアクリル酸グリシジルのコポリマーを約０．１−５重量％、好適には１−３重量％含める。任意におよび好適には、上記エチレン／アクリル酸グリシジルもしくはエチレン／メタアクリル酸グリシジルのコポリマーに炭素原子数が１−６のアクリル酸アルキルもしくはメタアクリル酸アルキル共重合単位を含める。このエチレン／アクリル酸グリシジルもしくはエチレン／メタアクリル酸グリシジルのコポリマーはエチレンを６０−８８重量パーセントおよびアクリル酸グリシジルまたはメタアクリル酸グリシジルを１−１２重量パーセント含む。上記コポリマーで用いる代表的なアクリル酸アルキルおよびメタアクリル酸アルキルには、アクリル酸メチル、アクリル酸エチル、アクリル酸プロピル、アクリル酸ｎ−ブチル、アクリル酸イソブチル、アクリル酸ヘキシル、メタアクリル酸メチル、メタアクリル酸エチル、メタアクリル酸プロピル、メタアクリル酸ブチルおよびメタアクリル酸ヘキシルなどが含まれる。アクリル酸エチルが好適であり、アクリル酸ｎ−ブチルが特に好適である。
【００１２】
上記エチレン／（メタ）アクリル酸グリシジル（好適には炭素原子数が１−６のアクリル酸アルキルを含む）は、直接重合、例えばエチレンとアクリル酸アルキルとメタアクリル酸グリシジルまたはアクリル酸グリシジルをフリーラジカル重合開始剤の存在下一般的には１００−２７０℃、通常は１３０−２３０℃の高温で高圧下、即ち１４０−３５０ＭＰａの圧力下で共重合させることで調製可能である。本発明で用いる最も好適なエチレン／（メタ）アクリル酸グリシジルコポリマー類は、エチレンとアクリル酸エチルとメタアクリル酸グリシジルのコポリマー類、特にエチレンとアクリル酸ｎ−ブチルとメタアクリル酸グリシジルのコポリマー類である。
【００１３】
本発明のアロイ組成物にはα，β−不飽和カルボン酸もしくはそれの無水物が０．０１−５重量％、好適には０．１−１重量％グラフト化しているポリプロピレンを約０．１−１０重量％、好適には約０．１−５重量％含める。好適には、このグラフト化ポリプロピレンに炭酸カルシウムを０から５重量パーセント含有させる。
【００１４】
グラフト化で用いる基礎のポリプロピレンは、プロピレンのホモポリマー類、任意に衝撃改質（ｉｍｐａｃｔ  ｍｏｄｉｆｉｅｄ）されていてもよい高エチレン（２５重量パーセントに及ぶ）のコポリマー型ポリプロピレン、およびエチレンを８重量％以下の量で用いたプロピレンのランダムコポリマー類を指す。この前駆体であるポリプロピレンは一般に比較的高い分子量を有するポリプロピレンであり、２．１６ｋｇおよび１９０℃で測定した時に１．５ｇ／１０分以下のメルトインデックスを示すポリプロピレンが好適である。
【００１５】
グラフト化用（ｇｒａｆｔｉｎｇ）モノマーはα，β−エチレン系不飽和カルボン酸および無水物（上記酸および無水物の誘導体およびそれらの混合物を包含）の少なくとも１つである。モノ−、ジ−もしくはポリカルボン酸であってもよい上記酸および無水物の例は、アクリル酸、メタアクリル酸、マレイン酸、フマル酸、イタコン酸、クロトン酸、無水イタコン酸、無水マレイン酸および無水置換マレイン酸、例えば無水ジメチルマレイン酸などである。不飽和酸の誘導体の例は塩、アミド類、イミド類およびエステル類、例えばマレイン酸モノ−およびジナトリウム、アクリルアミド、マレイミドおよびフマル酸ジエチルなどである。無水マレイン酸が好適である。上記グラフト化ポリプロピレンはヨーロッパ特許出願公開第３７０，７３５号および３７０，７３６号に記述されているようにして調製可能である。
【００１６】
上記ポリプロピレンのグラフト化は記述されているように溶融状態、溶液中または懸濁液中で実施可能である。このグラフト化ポリプロピレンの溶融粘度には制限がないが、しかしながら、それぞれ２．１６ｋｇおよび１９０℃で測定した時のメルトインデックスが５０から１５０ｇ／１０分の範囲であるか或は２．１６ｋｇおよび２３０℃で測定した時のメルトフローインデックスが２５０から３５０ｇ／１０分の範囲である時に最も好適なアロイ化（ａｌｌｏｙｉｎｇ）が見られる。
【００１７】
特に好適なグラフト化ポリプロピレンは、無水マレイン酸を０．６％グラフト化させて酸化カルシウムを４重量パーセント含有させた衝撃改質で高エチレンのコポリマー型ポリプロピレンであり、これはＤｕＰｏｎｔ  Ｃａｎａｄａ  Ｉｎｃ．からＦＵＳＡＢＯＮＤ（商標）Ｐ  ＭＺ−２０３Ｄとして入手可能である。このグラフト化ポリマーが２３０℃／２．１６ｋｇで示すメルトフローインデックスは２５０ｇ／１０分で融点は約１６０℃である。
【００１８】
本発明のアロイ組成物にはまた上記エチレンプロピレンゴムを架橋させる働きをするか或は上記エチレン／（メタ）アクリル酸グリシジルコポリマー中のエポキシ基と上記グラフト化ポリプロピレン中のカルボン酸もしくは無水物基の反応を触媒する作用剤を約０．０１−１重量％、好適には約０．０１−０．５重量％含める。上記エチレンプロピレンゴムが好適なＥＰＤＭコポリマーゴムである場合に選択する作用剤は、両方の反応を完結させる作用剤でなければならない。そのような作用剤は、上記機能を達成することが本技術分野で知られている作用剤のいずれであってもよく、それには第一級、第二級および第三級アミン類、第四級アンモニウム塩、イミダゾール化合物、ヒドロキシル含有化合物、例えばアルカリ金属の水酸化物など、ボロフルオレート類、例えばＺｎ（ＢＦ4）2など、過酸化物、特に本技術分野でよく知られている有機パーオキサイド類が含まれる。好適な作用剤はアミン類、特に炭素原子数が１−２０の脂肪族アミン類もしくは芳香族アミン類である。特に有用なアミン類にはアミノヘキシルカルバミン酸（Ｄｉａｋ  Ｎｏ．１）、ジメチルアミノ−ドデカン（ＤＭＤＤ）およびトリエタノールアミン（ＴＥＡ）または他の全ての第三級アミンが含まれる。
【００１９】
本アロイ組成物にグラフト化ポリプロピレンと（メタ）アクリル酸グリシジル官能化ポリマーとアミン架橋剤の組み合わせを添加すると、上記組成物の溶融粘度が高くなり（粘度が高くなればなるほど溶融強度が高くなる）、従ってエンボス加工シートの目保持特性が向上する。このことは特に計器板の外皮などの如き製品を製造する時に高い深延伸を用いる場合に当てはまる。
【００２０】
融点が８０−１３０℃の範囲のポリ−α−オレフィンを０．１−３０重量％添加すると、エンボス加工の温度をより低くすることができかつエンボス加工の深さをより深くすることができる。この成分はまた完成計器板外皮の目保持向上にも貢献する。このポリ−α−オレフィンは式Ｒ−ＣＨ＝ＣＨ2［式中、Ｒは水素または炭素原子数が１−８のアルキル基である］で表されるα−オレフィン類のホモ−もしくはコポリマーであり、これの密度は０．８８から１の範囲である。好適なポリマー類はポリエチレン類、例えばＨＤＰＥおよびＬＤＰＥなど、およびエチレンとオクテンおよび／またはブテンのコポリマー類、例えばいわゆるＬＬＤＰＥなどである。
【００２１】
このポリ−α−オレフィン類、例えば好適なＬＬＤＰＥおよびＬＤＰＥなどを任意に０．０１−３重量％、好適には０．１−１重量％の量のα，β−不飽和カルボン酸もしくはそれの無水物でグラフト化してもよい。使用するグラフト化用酸もしくは無水物は、ポリプロピレンのグラフト化で本明細書の上に記述した酸もしくは無水物のいずれであってもよい。無水マレイン酸が好適である。このグラフト化ポリエチレン類の調製をヨーロッパ特許出願公開第３７０，７３５号および３７０，７３６号に記述されているようにして行う。
【００２２】
本発明のアロイ組成物の調製を、一般に、例えば押出し加工機などを用いてポリマー成分を高せん断条件下で溶融ブレンドすることで行う。最初に、いろいろな材料を互いに一緒にして、例えばペレット状ブレンド物の状態にしてもよいか、或はいろいろな成分を同時または個別に計量して入れることを通してそれらを互いに一緒にすることも可能である。また、それらを分割して混合用装置の個々別々のセクションに一度にか或は数回に分けて入れることでブレンドすることも可能である。
【００２３】
その結果として得た組成物はシートに成形可能であるか或は所望の如何なる形状物に成形されてもよい。特に本組成物を自動車用計器板の外皮として用いると、この組成物は高い深延伸比で熱成形可能である。本組成物は低温で優れた柔軟性を示すことに加えて耐かき傷性と高い温度抵抗力（ｈｉｇｈ  ｔｅｍｐｅｒａｔｕｒｅ  ｒｅｓｉｓｔａｎｃｅ）を示すことから、本組成物は、幅広い範囲の温度および摩耗条件に遭遇する用途で用いるに有用であり得る。
【００２４】
以下に示す実施例から本発明が更に理解されるであろう。特に明記しない限り、部およびパーセントは重量部および重量パーセントである。
【００２５】
【実施例】
実施例１−７
表１に示す混合物を表１に示す如き成分量で均一なブレンド物が得られるまでタンブル混合した（ｔｕｍｂｌｅ−ｍｉｘｅｄ）。その結果として得た各ドライブレンド物をモデル番号がＷ５０Ｈのブラベンダー内部ミキサー（容積６０ｃｍ3、温度を２２０℃に設定）で５分間溶融ブレンドしながらトルクを読み取った。Ｐｌａｓｔｉｃｏｒｄｅｒ  ＰＬＥ６５０加熱制御および駆動装置を用いて上記ミキサーを駆動させかつ制御した。
【００２６】
表１に挙げるブレンド物で用いる成分は下記の通りである：
ＰＰ＝メルトインデックス（ＡＳＴＭＤ−１２３８、条件Ｌ）が４ｇ／１０分で融点が約１８０℃のポリプロピレンホモポリマー、
ＥＰＤＭ＝エチレンを７０％とプロピレンを２６％と１，４−ヘキサジエンを４％用いて作られていて９０−１００℃の範囲の融点を有するターポリマー、
アイオノマー＝エチレンを６９．５％とアクリル酸ｎ−ブチルを２２％とメタアクリル酸を８．５％用いて作られたターポリマーが亜鉛で４５％中和されていて１．４ｇ／１０分のメルトインデックス（ＡＳＴＭＤ−１２３８、条件Ｅ）および約９０℃の融点を有するアイオノマー、
ＥｎＢＡＧＭＡ＝エチレンを６６．７％とアクリル酸ｎ−ブチルを２８％とメタアクリル酸グリシジルを５．３％用いて作られていて１２ｇ／１０分のメルトインデックス（ＡＳＴＭＤ−１２３８、条件Ｅ）および約８０℃の融点を有するターポリマー、
ＤＩアミン＝アミノヘキシルカルバミン酸、
ＤＭＤＤアミン＝ジメチルアミノドデカン、
ＴＥＡアミン＝トリエタノールアミン、
ＰＰ−ｇ−ＭＡＨ＝無水マレイン酸が０．６％グラフト化していて酸化カルシウムを４重量パーセント含有する衝撃改質で高エチレンのコポリマー型ポリプロピレン（ＤｕＰｏｎｔ  Ｃａｎａｄａ  Ｉｎｃ．からＦＵＳＡＢＯＮＤ（商標）ＰＭＺ−２０３Ｄとして入手可能）［このグラフト化ポリマーが２３０℃／２．１６ｋｇで示すメルトフローインデックスは２５０ｇ／１０分で、融点は約１６０℃である］、
ＰＥ＝エチレンが９２％でｎ−オクテンが８％で１９０℃／２．１６ｋｇにおけるメルトフローインデックスが２．２ｇ／１０分で融点が約１１０℃のＬＬＤＰＥ、
ＰＥ−ｇ−ＭＡＨ＝無水マレイン酸が０．８−１％グラフト化していて１９０℃／２．１６ｋｇで１．４−２ｇ／１０分のメルトフローインデックスを示すＬＬＤＰＥ（ＤｕＰｏｎｔ  Ｃａｎａｄａ  Ｉｎｃ．からＦＵＳＡＢＯＮＤ（商標）Ｅ  ＭＢ−２２６Ｄとして入手可能）。
【００２７】
対照が示す溶融粘度に比べて各ブレンド物の溶融粘度が高いことは表１に示すトルクが高いことで示される［上記ブレンド物ばかりでなく対照に入れる各成分の重量部に関しては表１を参照］。実施例５から７に関してはトルク値の測定を行わなかった。トルクが高ければ高いほど架橋度合が高くかつ歪み硬化効果が高い。歪み硬化効果は、応力−歪み実験で可塑的変形ゾーンにおいて伸びが大きくなるに伴って引張り強度が高くなることを意味する。上記ブレンド物は熱成形可能で良好なエンボス加工性を示す。特に実施例６および７では、エンボス加工の深さがより深くなりかつ熱成形後のエンボス加工の絶対的深さがより深くなると予測される。このようなブレンド物は高い延伸比で熱成形可能で、それらの欠陥数は対照で予測される欠陥数よりも少ない。
【００２８】
【表１】
0003895857.tif 000002
【００２９】
本発明の特徴および態様は以下のとうりである。
【００３０】
１．  熱可塑性ポリマーアロイ組成物であって、
（ａ）ポリプロピレンを１０−４０重量％、
（ｂ）エチレン含有量が６０−８０重量％の未架橋エチレンプロピレンコポリマーゴムを１５−５０重量％、
（ｃ）エチレンとα，β−不飽和Ｃ3−Ｃ8カルボン酸のアイオノマーコポリマーを１０−５０重量％、
（ｄ）エチレンとアクリル酸グリシジルもしくはメタアクリル酸グリシジルのコポリマーを０．１−５重量％、
（ｅ）α，β−不飽和カルボン酸もしくはそれの無水物が０．０１−５重量％グラフト化しているポリプロピレンを０．１−１０重量％、および
（ｆ）（ｉ）該エチレンプロピレンゴム用架橋剤、（ｉｉ）エポキシド基とカルボン酸もしくは無水物基を反応させるための触媒、または（ｉ）と（ｉｉ）の両方である作用剤を０．０１−１．０重量％、
含有するブレンド物を含む組成物。
【００３１】
２．  任意にα，β−不飽和カルボン酸もしくはそれの無水物が０．０１−３重量％グラフト化していてもよくて８０−１３０℃の範囲の融点を示すポリ−α−オレフィンを０．１−３０重量％更に含む第１項の組成物。
【００３２】
３．  該カルボン酸もしくはそれの無水物がグラフト化しているポリプロピレン（成分ｅ）が無水マレイン酸が０．１−１重量％グラフト化している高衝撃で高エチレンのコポリマー型ポリプロピレンであって酸化カルシウムを０から５重量パーセント含有する第１または２項の組成物。
【００３３】
４．  該ポリプロピレンが１０−２５重量％の量で存在しており、該未架橋エチレンプロピレンコポリマーゴムが２５−４５重量％の量で存在しており、該エチレンとα，β−不飽和Ｃ3−Ｃ8カルボン酸のアイオノマーコポリマーが１０−３５重量％の量で存在しておりそして該エチレンとアクリル酸グリシジルもしくはメタアクリル酸グリシジルのコポリマーが１−３重量％の量で存在している第１項の組成物。
【００３４】
５．  該ポリプロピレン（成分ａ）が１０−２５重量％の量で存在しており、該未架橋エチレンプロピレンコポリマーゴム（成分ｂ）が２５−４５重量％の量で存在しており、該エチレンとα，β−不飽和Ｃ3−Ｃ8カルボン酸のアイオノマーコポリマー（成分ｃ）が１０−３５重量％の量で存在しておりそして該エチレンとアクリル酸グリシジルもしくはメタアクリル酸グリシジルのコポリマー（成分ｄ）が１−３重量％の量で存在している第３項の組成物。
【００３５】
６．  該エチレンプロピレンゴムがエチレンとプロピレンと１，４−ヘキサジエンのコポリマーでありそして該エチレンとアクリル酸グリシジルもしくはメタアクリル酸グリシジルのコポリマーがエチレン／アクリル酸ｎ−ブチル／メタアクリル酸グリシジルのコポリマーである第４項の組成物。
【００３６】
７．  該エチレンプロピレンゴムがエチレンとプロピレンと１，４−ヘキサジエンのコポリマーでありそして該エチレンとアクリル酸グリシジルもしくはメタアクリル酸グリシジルのコポリマーがエチレン／アクリル酸ｎ−ブチル／メタアクリル酸グリシジルのコポリマーである第５項の組成物。
【００３７】
８．  該作用剤（成分ｆ）が第一級、第二級もしくは第三級脂肪族アミンまたは芳香族アミンである第１または４項の組成物。
【００３８】
９．  該作用剤（成分ｆ）が第一級、第二級もしくは第三級脂肪族アミンまたは芳香族アミンである第５項の組成物。
【００３９】
１０．  該ポリ−α−オレフィンが線状の低密度ポリエチレンまたは８０−１３０℃の範囲の融点を有する低密度ポリエチレンである第２項の組成物。
【００４０】
１１．  線状の低密度ポリエチレンまたは８０−１３０℃の範囲の融点を有する低密度ポリエチレンを更に含む第３項の組成物。
【００４１】
１２．  該線状の低密度ポリエチレンまたは低密度ポリエチレンに無水マレイン酸がグラフト化している第１０項の組成物。
【００４２】
１３．  該線状の低密度ポリエチレンまたは低密度ポリエチレンに無水マレイン酸がグラフト化している第１１項の組成物。
【００４３】
１４．  第４、１０または１２項記載組成物から作られた熱成形品。
【００４４】
１５．  第１１項記載組成物から作られた熱成形品。
【００４５】
１６．  該品が計器板の外皮である第１４項の熱成形品。
【００４６】
１７．  該品が計器板の外皮である第１５項の熱成形品。